(57)【特許請求の範囲】
【請求項１】
（ａ）酸化亜鉛を、該酸化亜鉛に対し化学量論的に少なくとも当量の、ラウリン酸及び１６〜３０個の炭素原子をもつ脂肪族カルボン酸からなる群から選ばれた１種以上の脂肪族カルボン酸からなるか又は該脂肪族カルボン酸とそれに対し１０モル％以下の安息香酸もしくは１個のアルキル基が１〜６個の炭素原子をもつアルキル基１〜３個で置換されている置換安息香酸からなる溶融したカルボン酸中に、１０重量％以下の水の存在下に溶解させて液体反応生成物をつくり；
（ｂ）該液体反応性生物中に、安息香酸及び１個のアルキル基が１〜６個の炭素原子をもつ１〜３個のアルキル基で置換されている置換安息香酸から選ばれた１種以上の芳香族カルボン酸を、芳香族カルボン酸対脂肪族カルボキシレートのモル比が０．５：１〜２：１の範囲で、液体の状態を維持しつつ加え；
（ｃ）酸化マグネシウム、水酸化マグネシウム、酸化カルシウム及び水酸化カルシウムからなる群から選ばれた１種以上の化合物を、段階（ｂ）の生成物に、カルボキシレートの合計量に対し化学量論量をこえ５重量％以下の量で加えてカルボキシレート塩の混合物をつくり；そして
（ｄ）段階（ｃ）の生成物から未反応生成物及び副反応生成物を揮発させて除去する、ことを特徴とする塩成分として亜鉛を含み且つマグネシウム及びカルシウムの一方もしくは両方を含むカルボキシレート塩の混合物を製造する方法。
【請求項２】
酸化マグネシウムが段階（ｃ）で添加される請求項１の方法。
【請求項３】
段階（ａ）及び（ｃ）において、酸化物が連続する部分に分けて添加され、そして酸化物が添加される材料の温度が該添加の推移にわたって上昇する請求項１又は２の方法。
【請求項４】
段階（ａ）において、該溶融したカルボン酸の温度が、酸化亜鉛の添加が始まるときの１００℃から、酸化亜鉛の添加が中止された後の１６０℃に上昇する請求項２の方法。
【請求項５】
段階（ｃ）において、段階（ｂ）の該生成物の温度が、該生成物への該化合物の添加が始まるときの１６０℃から、該添加が中止した後には１８０−１９０℃に上昇する請求項２の方法。
【請求項６】
脂肪族カルボン酸がステアリン酸である請求項１〜５のいずれか１項の方法。
【請求項７】
芳香族カルボン酸が、安息香酸、トルイル酸の全異性体、及びこれらの混合物からなる群から選ばれる請求項１〜６のいずれか１項の方法。
【発明の詳細な説明】
技術分野
本発明は、ポリ塩化ビニル樹脂用の安定剤組成物に関し、さらに揮発した成分の「曇り（ｆｏｇ）」を発する傾向の低下とともに熱により生ずる劣化に対する抵抗の改良を有するポリ塩化ビニル樹脂組成物に関する。種々の用途に使用できるが、本発明は、特にポリ塩化ビニル組成物をウレタンと組み合わされて使用するとき、ポリ塩化ビニル樹脂組成物から成形される自動車のコンポーネントに対して、緩和な（ｍｏｄｅｒａｔｅ）温度で改良された長期間の安定性をもたらすのに有利な利用性を見いだす。
背景技術
ポリマーが十分に流体になるか又は軟化されて成形される温度で十分な熱処理安定性をポリ塩化ビニルに付与する問題は、もちろん、長年にわたる問題であり、そして周知の熱安定剤の種々の組合せをポリマーに添加することにより納得のいくように解決されてきた。処理温度で、樹脂は、劣化して塩化水素を遊離させ、そして変色し、砕けやすくなり、そして装置に粘着するようになる。これらの問題は、熱処理前又は熱処理中、１種以上の十分に確立されしかも成功した従来の熱安定剤、例えば有機錫安定剤及び／又はバリウム・カドミウム又はバリウム・亜鉛塩安定剤をポリマーと組み合わせることにより克服される。
十分に確立されしかも成功した従来の熱安定剤は、標準の処理中高い熱処理温度でポリマーに有効な安定性をもたらすが、それらは、この熱処理後、低いさらに緩和な温度でポリマーに有効な安定性をもたらすことができない。例えば、長期間にわたる緩和な温度における変色に対して保護することは、これらの組成物がそれらの熱処理中従来の熱安定剤を含んでいるにもかかわらず、ポリ塩化ビニル樹脂組成物から成形される自動車コンポーネントにとり特別な問題である。車両内のそれらの位置に応じて、これらのコンポーネントは、使用中、種々の量の光、そしてまた異なるかなり高い温度（周囲温度）に暴露され、そのためこれらの相違は、異なる速度で自動車のコンポーネントを劣化させる。一つの結果は、１種以上の成分の揮発、又はそれらからの分解生成物のそれであり、それらは、窓又はフロントガラスのような内装の表面に「曇り」として凝縮する。さらに、例えば自動車の計器板、グローブボックス、ドアのハンドル、肘掛け、ヘッドレストなどで、ポリ塩化ビニル樹脂組成物がポリウレタン発泡体の裏材と結合されるとき、そのウレタンからのアミンが、ポリ塩化ビニル樹脂組成物の変色に関係する。
長期間の緩和な熱への暴露並びにウレタンからのアミンへの暴露からの劣化に対する抵抗性を、ポリウレタン発泡体裏材とともに成形されたポリ塩化ビニル樹脂組成物に付与するために、多数の安定化系が提案されてきた。例えば、当業者は、ポリ塩化ビニル樹脂の安定化、そして特にポリウレタン発泡体又はプラスチックと接触して使用されるポリ塩化ビニルを安定にするのに、過塩素酸塩の使用を認めてきた。しかし、この技術は、「曇り」の問題に関係がなく、さらにどのようにしてこの問題を軽減するかについて示唆していない。例えば、ヨーロッパ特許出願第８６１１１１１７４．８号は、２、２、６、６−テトラメチルピペリジニル化合物及び過塩素酸アンモニウム又は金属塩を含むポリ塩化ビニル樹脂安定剤組成物を開示している。この文献は、またポリウレタン発泡体裏材とともに成形されたポリ塩化ビニル樹脂物品のためにこれら安定剤組成物を使用することを開示している。
米国特許第４８６１８１６号は、限定されたバリウム／亜鉛カルボン酸塩及び金属過塩素酸塩及び／又は過塩素酸塩イオンタイプヒドロタルサイトの安定剤混合物を含むポリ塩化ビニル組成物を開示している。第４８６１８１６号の特許によれば、過塩素酸塩及び過塩素酸塩イオンタイプヒドロタルサイト化合物は、特にウレタン結合ポリ塩化ビニルシートに対して、優れたアミン抵抗性を与える。米国特許第５２２５１０８号は、またＰＶＣ安定剤における金属過塩素酸塩の使用を開示しているが、「曇り」の形成をいかに改善するかについて取り扱っていない。
他の特許はＰＶＣ安定剤を開示しているが、「曇り」の形成の問題を取り扱っておらず、又はポリウレタンコンポーネントとの相互反応を取り扱っていない。例えば、米国特許第３３９６１３２及び５１０２９３３号は、多価アルコールを含むマグネシウム・亜鉛ベンゾエート・ステアレート安定剤を開示し、そして米国特許第５１０２９３３号の場合では、ベータ−ジケトンを含むそれを開示している。米国特許第４９５０７０４号は、またＰＶＣ安定剤のためのベータジケトンの使用を開示している。これらの特許のどれも、「曇り」を形成する安定化されたＰＶＣの傾向の問題を取り扱っていない。米国特許第４１２３３９９号は、ベータジケトン及び多価アルコールの組合せを開示しているが、それもまた「曇り」を形成する安定化されたＰＶＣの傾向をいかに低下させるかを示唆していない。
緩和な加熱により「曇り」を形成する安定化されたＰＶＣ組成物の傾向を低下させ、その上安定化されたＰＶＣ組成物における熱安定性及び満足できる加工性を保持するＰＶＣ安定剤の必要性がまだ存在する。
発明の開示
本発明は、上記の目的を満足させ、そして本明細書に記載された他の利点も与える。
本発明は、マグネシウム及びカルシウムの１種又はこれらの両者並びに亜鉛を含む、少なくとも約１６個の炭素原子を含む１種以上の脂肪族酸及び１種以上の芳香族酸のカルボキシレート塩の混合物を製造する方法において、
（ａ）酸化亜鉛と前記の１種以上の酸との反応の速度を早くするのに有効な少量の水の存在下、該酸化亜鉛と酸前駆物質との間の完全な反応を達成して他の反応生成物の形成を最小にさせつつ対応する亜鉛カルボキシレートの形成を最大にしそしてそれにより液体反応生成物をもたらすのに有効な条件下、少なくとも化学量論的に当量の前記の１種以上の脂肪族酸からなる溶融した酸前駆物質中に酸化亜鉛を溶解し、その際存在する前記の１種以上の脂肪族酸の量の約１０モル％迄が１種以上の該芳香族酸により置換されており；
（ｂ）該亜鉛カルボキシレートと該芳香族酸との間の副反応を最低にしつつそれを液体の状態に維持するのに有効な条件下、該液体反応生成物に１種以上の芳香族酸を添加し、その際前記の１種以上の芳香族酸対脂肪族カルボキシレートのモル比が０．５：１−２：１であり；
（ｃ）副反応生成物の形成を最低にしつつ、前記の添加された１種以上の化合物と前記の１種以上の芳香族酸との完全な反応を達成して前記のカルボキシレート塩の混合物を形成するのに有効な条件下、カルボキシレートに基づいて約２重量％迄のそれらの化学量論的過剰をもたらすのに有効な量で、１種以上の酸化マグネシウム、水酸化マグネシウム、酸化カルシウム及び水酸化カルシウムを段階（ｂ）の生成物に添加し；
（ｄ）未反応生成物及び副反応生成物をそれらから揮発させそして除去するのに有効な条件下、段階（ｃ）の生成物を調整する
ことを含む。
本発明の好ましい態様では、前記の脂肪族酸は、少なくとも約１８個の炭素原子を含むアルカン酸又はアルケン酸、さらに好ましくはステアリン酸である。
熱媒介劣化に対して安定化されそして緩和な熱への暴露により揮発する傾向の減少を示すポリ塩化ビニル処方物は、ポリ塩化ビニルポリマー、並びに本発明の方法を使用して製造された有効量の塩混合物を含む熱安定剤を含む。これらポリ塩化ビニル処方物は、成形した自動車コンポーネント、特にＰＶＣ及びポリウレタンを含むコンポーネントの構築に特に有用である。
使用における「曇り」を形成するポリ塩化ビニル組成物の低下した傾向は、また、揮発する組成物の低下した傾向として本明細書において表示され、それにより、組成物が緩和な熱、概して約６０−１３０℃（１４０−２７０°Ｆ）に暴露されるとき、組成物が、周囲の大気中に減少した量の化合物を発しそして好ましくは殆ど又は全く発しないことを意味する。これらの条件下でポリ塩化ビニル組成物により発するこれらの化合物は、ポリ塩化ビニル組成物それ自体の１種以上の成分、ポリ塩化ビニル組成物の１種以上の成分の劣化の生成物、任意のこれら発生された化合物又は劣化生成物の反応により形成される化合物、又は前記の任意のものの混合物を含む。
本発明は、１種以上の芳香族酸の金属塩を含むオーバーベース混合物を形成する。金属塩は、カルシウム、マグネシウム、亜鉛及びバリウムからなる群の２種以上から形成できる。好ましくは、バリウムは、健康及び環境の重要性の点からいわれていることにより、安定剤組成物中に決して存在することはない。また、組成物が亜鉛を含むことが好ましい。用語「芳香族酸」は、本明細書では、フェニル環が未置換であるか、又はそれぞれが１−６個の炭素原子を含みそして直鎖又は枝分かれ鎖である１、２又は３個のアルキル基により置換されているかの何れかである安息香酸を意味するのに使用される。これらアルキル置換基の例は、メチル及びｔｅｒｔ−ブチルを含む。この置換安息香酸の好ましい例は、任意のトルイル酸例えばメタ−トルイル酸である。置換及び未置換の安息香酸の混合物も使用できる。
塩の混合物は、また１種以上の脂肪アルカン酸及び／又はアルケン脂肪族酸の１種以上の塩を含む。好ましくは、これら脂肪族酸の塩は、増大した潤滑性を付与するために存在する。本発明のこの成分において有用な脂肪性の脂肪族酸は、炭素原子が約３０個迄の少なくとも約１６個の炭素原子を有する。好ましい脂肪性の脂肪族酸は、ステアレートである。他の有用な脂肪酸は、ラウリン酸及びベヘン酸を含む。芳香族カルボキシレート対脂肪性の脂肪族カルボキシレートのモル比は、０．５：１対約２：１の範囲、好ましくは０．８：１−１．２：１の範囲に有効に入ることができる。
指示されたように、１種以上の芳香族及び脂肪性の脂肪族酸の混合物は、オーバーベースされており、それにより、該塩混合物に存在するカルシウム、マグネシウム、亜鉛及びバリウムの全ての全量が、当量基準で、存在する芳香族カルボキシレート及び脂肪性の脂肪族カルボキシレートの全量を超えることを意味する。理解されるように、本発明の方法では、それが最後に添加されるとき、オーバーベースするのは、マグネシウム又はカルシウムである。オーバーベース化の程度、即ち（存在するＣａ＋Ｍｇ＋Ｚｎ＋Ｂａ）：（存在する芳香族カルボキシレート及び脂肪性の脂肪族カルボキシレート）の比は、もちろん、（１より大きい）：１であり、そして約１−５重量％迄のオーバーベース化金属の遊離酸化物に及ぶ。この混合物中の（マグネシウム及びカルシウム）対亜鉛の比は、モル基準で、１：１−約２：１の範囲に概して入ることができる。
芳香族及び脂肪族のカルボキシレートの塩の混合物が製造される本発明の方法は、本発明の好ましい態様に関連して記述されるであろう以下の段階を含み、その場合、脂肪族酸はステアリン酸であり、芳香族酸成分の酸は安息香酸及びメタ−トルイル酸を含み、そしてマグネシウム及び亜鉛の塩が形成される。
第一の段階では、亜鉛脂肪族カルボキシレートは、マグネシウム（又は他の塩基金属）の導入前しかも芳香族酸成分の導入前に形成される。この反応は、好ましくは、溶融ステアリン酸中に酸化亜鉛を溶解することにより行われる。好ましくは、反応条件の均一性をコントロールするために、酸化亜鉛は、二三の部分にわけて徐々に添加される。添加される酸化亜鉛の全量は、存在する酸の化学量論的当量に等しいか、又は僅かに少なければならない。約１０モル％迄の脂肪族酸成分が、１種以上の該芳香族酸により置換できるが、酸化亜鉛が添加される酸前駆物質組成物は、１種以上の脂肪族酸例えばステアリン酸からなる。芳香族酸の存在は、それが脂肪族酸と酸化亜鉛との反応を促進すると考えられるので、好ましい。さらに、約１０％迄の少量の水もこの混合物に好ましくは存在し、その水は、酸化亜鉛と脂肪族酸との反応の速度を早くすることが分かった。しかし、反応混合物の流体の単一相のコンシステンシーを乱すであろう過剰の量の水は、避けねばならない。概して、反応混合物の約１０重量％迄の量の水は、有利に存在できる。
酸化亜鉛が最初に添加される酸前駆物質組成物は、酸が完全に溶融するのに十分な高い温度でなければならない。しかし、温度は、余りにも高くて、酸又は形成するカルボキシレート生成物が分解するか又は競合する副反応に入り、所望の亜鉛カルボキシレート以外の副生成物を形成してはならない。約１００−１１０℃の開始温度が好適である。連続する部分が添加されるにつれ、所望の流動性を維持するように、この混合物の温度を次第に上昇させる必要があり、生成物への酸化亜鉛の分散を助け、そして生成物それ自体の温度をコントロールするのを助ける。しかし、全ての酸化亜鉛が添加された時点の温度は、約１６０℃を超えてはならない。撹拌されしかも加熱された反応容器中で本発明の方法のこの段階を行うことが、非常に望ましい。好ましくは、その混合物に添加される酸化亜鉛のそれぞれの部分は、次の部分が添加される前に、完全に溶解されていなければならない。好ましくは、この全段階中、混合物から発生する全ての水は、混合物中に還流される。
全ての酸化亜鉛の添加が完了しそしてその反応が完了したとき、得られる生成物は、生成物の流動性を維持するのに十分な温度に維持しなければならず、その温度は、また混合物に次に添加される芳香族酸の融点より高くなけらばならない。次に、本発明の方法の第二の段階では、１種以上の芳香族酸例えばメタ−トルイル酸及び安息香酸は、この生成物中に撹拌される。この酸成分が部分にわけて徐々に添加されて、温度のコントロール及び生成物の均一性のコントロールを助けることが好ましい。段階の温度は、この段階で添加される１種以上の芳香族酸と亜鉛カルボキシレートとの間の副反応を最低にするように、概して約１６０−１７０℃以下に適切にコントロールされねばならない。この段階中、脂肪族酸の連合する形成とともに、亜鉛脂肪族カルボキシレートから亜鉛芳香族カルボキシレートへの或る平衡転換が存在できることが認められる。この段階で好ましくは最低にされる副反応は、その転換ではなく、他の反応、特に脂肪族カルボキシレート及び１種以上の芳香族カルボキシレートアニオンが縮合して炭酸塩又は二酸化炭素の連合する形成とともに、新しい副生成物を形成するものである。
１種以上の芳香族酸対脂肪族カルボキシレートのモル比（当量基準）が、０．５：１−２：１であり、そして好ましくは０．９：１−１．１：１例えば約１：１であることが好ましい。
本発明の方法の次の段階では、１種以上の酸化マグネシウム、水酸化マグネシウム、酸化カルシウム及び／又は水酸化カルシウム、好ましくは酸化マグネシウムは、その生成物が加熱されしかも流体の条件に維持される間、前の段階の生成物に添加される。添加される１種以上の水酸化物及び１種以上の酸化物の全量は、約５重量％迄の化学量論的過剰（カルボキシレート含量に基づいて）に一致しなければならない。前の段階におけるように、部分にわけて次第にマグネシウム及び／又はカルシウムの酸化物又は水酸化物に添加して、反応条件のコントロール及び物理的性質例えば生成物の粘度を維持するのを助けることが好ましい。生成物の適切な流動性を維持するために、この段階で添加される添加の推移中、生成物の温度を徐々に上昇されることが概して必要とされる。しかし、また、亜鉛及びマグネシウム及び／又はカルシウムの脂肪族及び芳香族のカルボキシレートの望ましい形成以外の全ての副反応生成物の形成を最小にするように、温度のコントロールを維持しなければならない。一般に、これは、混合物の温度が、マグネシウム及び／又はカルシウムの酸化物及び／又は水酸化物の最初の添加のときの概して約１６０℃から、マグネシウム及び／又はカルシウムの酸化物及び／又は水酸化物の添加の終わりのときの１８０−２００℃まで上昇するであろうことを意味する。添加される１種以上の成分は、存在する酸と反応して、亜鉛のカルボキシレート及びマグネシウム及びカルシウムの１種又はその両者の平衡混合物を形成する。
本発明の方法の次の段階では、前の段階の生成物は調整されて、揮発性成分例えば未反応試薬の実質的な部分及び好ましくは全て、並びに前の段階で形成されるだろう全ての副反応生成物を除く。調整は、減圧下でやや高温度で実施されて、ポリ塩化ビニル処方物中へのその配合後、最終の熱安定剤から揮発する危険をさもなければ示すであろうこれらの成分を揮発分として除く。代表的な調整条件は、約１時間２００ｍｍＨｇのオーダーの圧力下、１９０−２００℃で生成物を保持することを含む。好ましくは調整段階は、概して非常に低い流速で反応生成物を通して窒素を通すことを維持することにより助けられる。
この調整段階後、生成物は、任意の所望の受器中に注がれ、冷却され、硬化され、そして適切な大きさに粉砕又は摩砕のような手段によりさらなる用途に製造されて、熱安定剤などの中へのその配合を助ける。
本明細書に記載された方法により形成されるオーバーベースカルボキシレート生成物は、ポリ塩化ビニル組成物、特にポリ塩化ビニル生成物から「曇り」が発するであろう環境における使用を目的としているこれらの組成物中への配合のために、広い範囲の熱安定剤処方物で使用できる。好ましい熱安定剤組成物の成分は、以下に記述される。
本発明により形成される生成物が有用である安定剤組成物は、ポリ塩化ビニル用の熱安定剤であるカーボネート又はシリケート成分も含有するものを含む。これらの化合物の例は多数あり、そして当業者に周知である。好ましい例は、無機金属シリケート、例えばナトリウム、カルシウム、マグネシウム、アルミニウム及び亜鉛のモノ−又は縮合されたシリケートを含む。他の好ましい例は、ジ金属性及びポリ金属性のカーボネート及びシリケート、例えばマグネシウムアルミニウムカーボネートを含み、これらの特に好ましい例は、ハイドロタルサイト（式Ｍｇ1-xＡｌx（ＯＨ）2（ＣＯ3）x/2・ｍＨ2Ｏ、但しｘは０−１の間である、に相当する）である。しかも他の好ましい例は、ナトリウムアルミニウムシリケート及びカルシウムアルミニウムシリケート、特にゼオライトを含む。
任意であるが好ましい安定剤組成物の他の成分は、２−１０個のヒドロキシル基を含む１種以上のポリオール化合物を含むポリオール成分である。本発明で有用なポリオールは、概して２−２０個の炭素原子を含み、そして１個又はそれ以上のヘテロ原子例えば特に１個以上の窒素原子を含むことができる。好適なポリオール化合物の例は、エチレングリコール、プロピレングリコール、グリセロール、ソルビトール、マンニトール、キシリトール、ペンタエリスリトール、ジペンタエリスリトール、トリペンタエリスリトール、及びトリス（２−ヒドロキシエチル）イソシアヌレートを含み、その後者の化合物は、本発明の実施における好ましいポリオールである。
本発明の方法により製造された安定剤を使用して性質の望ましい組合せを達成するために、前記のポリオール成分を含む１種以上のポリオールは、ポリオールが安定剤をして増大した曇り化を示さないような量で存在すべきである。これにより、ポリオールは全く揮発しないか、又はそれはそれがオーバーベース化の効果を否定して曇り化を起こさせる安定剤の全体の傾向を低下させるような程度に揮発してはならないことを意味する。この考えに従うと、塩のオーバーベース混合物対存在する１種以上のポリオールの量の重量比は、概して、約１：１−約２：１、そしてさらに好ましくは約１．５：１−約２：１の範囲にある。ポリオールであるトリス（２−ヒドロキシエチル）イソシアヌレートは、その低い曇り化の行動により特に好ましい。
存在する任意の脂肪アルカン及び／又はアルケンカルボキシレート及び芳香族カルボキシレートの中和を達成するのに必要な量を超える、追加のオーバーベース化量のマグネシウム又はカルシウムの存在は、安定剤組成物が「曇り化」を生じさせる非常に低下した傾向（即ち、やや高温度に加熱されるとき揮発する傾向の低下）を示す点で、顕著なしかも予想されない改良をもたらすことが分かった。さらに、ポリオール成分は、フロントガラスの曇り化に寄与することなく、即ち安定剤成分の揮発に寄与することなく、改良された熱処理安定性に寄与する。その上、これらの安定剤組成物は、これらの組成物を含むポリ塩化ビニル組成物に対して、熱媒介劣化に対する満足できる安定性及び満足できる加工安定性を与える。オーバーベース化カルボキシレート組成物は、この安定剤を含むポリ塩化ビニル処方物の加工安定性及び熱媒介劣化に対する安定性を損なうことはない。
本発明の方法の生成物を使用する安定剤組成物は、好ましくは、１種以上の任意であるが好ましい成分を含む。一つのこの成分は、構造式Ｒ1−Ｃ（Ｏ）−ＣＨ2−Ｃ（Ｏ）−Ｒ2（式中、Ｒ1は約１０−約３０個の炭素原子を有するアルキルでありそしてＲ2はフェニル、３個迄の低級（Ｃ1−Ｃ6）アルキル基により置換されたフェニル、又は１−３０個の炭素原子を含むアルキルである）を有する１個以上のベータ−ジケトンを含むベータ−ジケトン成分である。
好適なベータ−ジケトンの例は、ベンゾイルアセトン、ラウロイルベンゾイルメタン、ミリストイルベンゾイルメタン、パルミトイルベンゾイルメタン、ステアロイルベンゾイルメタン、ベヘノイルベンゾイルメタン、ジラウロイルメタン、ジミリストイルメタン、ジパルミトイルメタン、ジステアロイルメタン、ジベヘノイルメタン、ラウロイルミリストイルメタン、ラウロイルパルミトイルメタン、ラウロイルステアロイルメタン、ラウロイルベヘノイルメタン、ミリストイルパルミトイルメタン、ミリストイルステアロイルメタン、ミリストイルベヘノイルメタン、パルミトイルステアロイルメタン、パルミトイルベヘノイルメタン、ステアロイルベヘノイルメタン、ラウロイルトルイルメタン、ステアロイルキシロイルメタン、１−フェニルトリアコンタン−１、３−ジオン、アセチルテトラロン、パルミトイルテトラロン、ステアロイルテトラロン、パルミトイルシクロヘキサノン、ステアロイルシクロヘキサノン及び（パラメトキシベンゾイル）−ステアロイルメタンを含む。これらの化合物は、ＰＶＣの重量に関して約０．０５−５重量％、そして好ましくは約０．１−１重量％の量で利用される。
１種以上の過塩素酸塩化合物を含む過塩素酸塩成分を、安定剤組成物又は安定剤組成物を含むポリ塩化ビニル生成物に含ませることも有利である。その例は、金属−過塩素酸塩、例えば過塩素酸バリウム、過塩素酸マグネシウム、過塩素酸カルシウムなどを含む。他の例は、米国特許第５２２５１０８号に開示されている過塩素酸ナトリウム／珪酸カルシウム組成物を含み、その記述は、本明細書に参考として引用される。他の例は、過塩素酸塩由来ハイドロタルサイト化合物例えば米国特許第４８６１８１６号に開示されているものを含み、その記述は、本明細書に参考として引用される。後者の化合物は、Ｍｇ1-XＡｌx（ＯＨ）2・（ＣｌＯ4）2・ｍＨ2Ｏ（式中、ｍは正の数を表しそしてｘは０より大きくそして０．５に等しいか又はそれより小さい）に相当するといわれる。
過塩素酸塩は、変色並びにポリ塩化ビニルと隣接するポリウレタン材料との間の化学的相互作用例えば成形した自動車部品で遭遇するようなものを遅延させるか又は防止することを助ける。部品は、ポリウレタンからのアミン副生成物が揮発しそしてポリ塩化ビニル処方物と接触するようになるように、もしそれらが互いに物理的な接触にあるならば又はもしそれらが接触していないが互いに近くにあるならば、「隣接」しておりしかもこの望ましくない相互作用をうける。１種以上の過塩素酸塩化合物は、好ましくは、安定剤組成物の約１０−約４０重量％、さらに好ましくは安定剤組成物の約１５−約３５重量％である量で存在する。
安定剤組成物は、好ましくは、ハロゲン化ビニル樹脂、好ましくはポリ塩化ビニル樹脂との組合せで有利に使用される。用語「ポリ塩化ビニル」は、本明細書で使用されるとき、少なくとも一部が繰り返し基（−ＣＨＣｌ−ＣＸ2−）pから形成されしかも４０％以上の塩素含量を有する全てのポリマーを含む。この式では、Ｘ基のそれぞれは、水素又は塩素の何れかであり、そしてｐは各ポリマー鎖の単位の数である。ポリ塩化ビニルホモポリマーでは、Ｘ基のそれぞれは、水素である。従って、用語「ＰＶＣ」及び「ポリ塩化ビニル」は、ポリ塩化ビニルホモポリマーばかりでなく、後塩素化ポリ塩化ビニル、並びに主要な割合の塩化ビニルと少ない割合の他の共重合可能なモノマーとのコポリマー、例えば塩化ビニル及び酢酸ビニルのコポリマー、塩化ビニル及びマレイン酸又はフマール酸又はエステルのコポリマー並びに塩化ビニル及びスチレンのコポリマーも含む。安定剤組成物は、大きな割合のポリ塩化ビニルと少ない割合の他の合成樹脂、例えば塩素化ポリエチレン又はアクリロニトリル、ブチレン及びスチレンのコポリマーとの混合物についても有効である。
本発明の方法の生成物を配合する安定剤組成物は、従来の処方の可塑化されたポリ塩化ビニル樹脂組成物とともに使用できる。当業者に周知の従来の可塑剤を使用することができ、例えばジオクチルフタレート、オクチルジフェニルホスフェート、及びエポキシ化大豆油がある。特に有用な可塑剤は、２０−１５０個の炭素原子を有するエポキシ化エステルである。
安定剤組成物は、ＰＶＣ又は他のポリ塩化ビニル樹脂の熱媒介劣化に対する抵抗性を付与するのに有効な少量で使用される。即ち、「熱媒介劣化」は、過剰の熱への暴露による劣化、並びに熱への暴露により開始又は加速される劣化を含む。有効な熱安定性は、約０．５−約５ｐｈｒ（ポリ塩化ビニルの１００重量部当たりの重量部）の安定剤を添加することにより概して与えられる。好ましい量は、概して約１−約４ｐｈｒの範囲にある。安定剤は、当業者によく知られている従来の配合技術に従って樹脂処方物に配合され、その際、安定剤は、樹脂中へのその分散可能性を助けるように微細に粉砕され、次に物理的な混合手段によりその中に分散される。
これらの成分を含む安定化されたポリ塩化ビニル樹脂組成物は、また、従来の追加の添加剤、例えば抗酸化剤、潤滑剤、難燃剤、充填剤、顔料、ＵＶ吸収剤などを、それぞれのこの成分の所望の機能を満たすのに有効な相対的量で含むことができる。これらの成分は、もし所望ならば、本発明の熱安定剤組成物がポリ塩化ビニル組成物に配合される段階の前、その間又はその後に添加できる。
好ましい抗酸化剤の中には、フェノール類があり、概して、ポリ塩化ビニル樹脂組成物の約０．５重量％迄の量で使用され、例えば２、６−ジ−ｔ−ブチル−４−メチルフェノール、２−ｔ−ブチル−４−メトキシフェノール、３−ｔ−ブチル−４−メトキシフェノール、ｎ−ドデシルガラート、ジラウリルチオジプロピオネートなどがある。
本発明で使用される原料のそれぞれは、反応物であることを目的とするか、又は未反応添加物としてであることを目的とするかにかかわらず、高純度の形、好ましくは９７％以上の純度で提供されなければならず、そして存在する揮発性汚染物を含んではならない。
本発明は、以下の実施例でさらに記述され、それは、説明の目的で含まれ、そして本発明であると出願人が考える範囲を制限することを目的とするものではない。
実  施  例
実施例  １
毎分０．６Ｌの窒素の流れの下、５７１．５ｇのステアリン酸（９０重量％純度）及び２３．５ｇの安息香酸を室温で、撹拌器及び電熱マントルを備えた反応器に入れた。電気的加熱を開始して材料を溶融した。酸の混合物が完全に溶融したとき、温度を１００−１０５℃に徐々に上げた。この点で、１０ｍＬの水及び２２．６ｇのＺｎＯを激しい撹拌下注意して添加し、そして温度を１２０℃に上げた。ＺｎＯが完全に溶解したとき（通常１０−１５分後）、追加の６０ｇのＺｎＯを、１０ｇずつの６回にわけて、それぞれ１０分後に添加した。ＺｎＯの各部分は、次の部分を加える前に溶解していなければならない。第三の部分後、温度は１４０℃に上がった。最後の部分後、温度を１６０℃に上げ、そして混合物を、全てのＺｎＯが完全に溶解する迄（１５−２０分）撹拌した。ＺｎＯの添加中、水の全体の還流を維持した。
全てのＺｎＯが溶解しそして１６０℃に達したとき、１３９ｇのｍ−トルイル酸及び１００ｇの安息香酸を部分にわけて添加し、その間温度を１４０℃より高く維持した。１６０℃で均質な液体混合物に、１０ｇのＭｇＯを添加した。ＭｇＯとの反応が温和になったとき、残り（５８ｇ）を、１０ｇのＭｇＯの四つの部分及び１８ｇのＭｇＯの最後の部分として添加した。初めの二つの部分を３０分の間隔で添加し、そして残りを１５分後に添加した。初めにＭｇＯは完全に溶解したが、化学量論的量を添加した後、ＭｇＯの残りは、懸濁物中に維持された。ＭｇＯの第二の部分後、温度は１７０℃に上がり、第四の部分後１８０℃に上がった。ＭｇＯの添加が完了した後、反応混合物を２００ｍｍＨｇの圧力下そして窒素の非常に遅い流入の下で、１．０時間１９５−２００℃に保った。得られる物質をパンに注ぎ、冷却及び硬化後、それを切断しそして粉砕した。
生成物は安定剤でＰＶＣに配合されたとき、ＰＶＣの良好な熱安定性を与えた。生成物それ自体（「無処理（ｎｅａｔ）」）及びＰＶＣ化合物中の生成物は、曇りを発することなく、そしてＰＶＣに対して低い潤滑効果を有する。